(57)【特許請求の範囲】
【請求項１】
炭酸リチウム、水酸化リチウム、硝酸リチウム、硫酸リチウムおよび酸化リチウムのうち１種または２種以上のリチウム化合物と酸化チタンとの混合物を６７０℃以上かつ８００℃未満の温度で仮焼して、ＴｉＯ２とＬｉ２ＴｉＯ３で構成される組成物またはＴｉＯ２、Ｌｉ２ＴｉＯ３およびＬｉ４Ｔｉ５Ｏ１２で構成される組成物を調製し、その後、酸素ガス分圧が１Ｐａ以下の雰囲気下で本焼成することを特徴とするチタン酸リチウムの製造方法。
【請求項２】
前記本焼成を８００℃以上かつ９５０℃以下の温度で行うことを特徴とする請求項１に記載のチタン酸リチウムの製造方法。
【請求項３】
前記本焼成を酸素ガス分圧が０．１Ｐａ以下の不活性ガス雰囲気下で行うことを特徴とする請求項１に記載のチタン酸リチウムの製造方法。
【発明の詳細な説明】
【０００１】
【発明の属する技術分野】
本発明は、携帯機器用電源やパソコンなどのバックアップ用電源などに用いられるリチウムイオン電池の電極用として有効な、さらに具体的には、リチウムイオン電池の負極材料として用いた場合、放電容量が高くかつ充放電サイクル特性に優れたチタン酸リチウムの製造方法ならびにこれを用いたリチウムイオン電池に関する。
【０００２】
【従来の技術】
近年のエレクトロニクス技術分野における技術の急速な発展により、電子機器の小型軽量化が進み、そのような機器の駆動用またはバックアップ用の電源である二次電池にも小型かつ軽量で、しかも、高エネルギー密度のものが切望されている。また、最近では、ＣＯ２削減の要請から電気自動車用や家庭での夜間電力貯蔵用など、より大容量の蓄電システムの開発が急務となっている。このような要望に応える新しい二次電池として、負極材料にリチウム化合物を用いた容積密度の高いリチウムイオン電池が注目されてきている。
【０００３】
リチウムイオン電池のリチウム化合物の電極材料、特に負極材料、あるいは正極には、放電容量、また充放電サイクル特性が従来の金属リチウムや酸化チタン電極に比べ優れていることからＬｉ４Ｔｉ５Ｏ１２（ときにはＬｉ４／３Ｔｉ５／３Ｏ４で表される）の化学式で表されるチタン酸リチウムが最近注目されており研究が盛んに行われている。該化合物の製造方法として湿式法と乾式法が知られている（例えば特開平９−３０９７２７号公報、ジャーナル・オブ・ローテンパラチャー・フィジックス、J.of Low Temp. Physics. Vol.25, p145, 1976）。湿式法では結晶性の優れたチタン酸リチウムが得られるが、複雑な工程と廃水処理などを必要とし、経済的に問題がある。
【０００４】
【発明が解決しようとする課題】
一方、従来公知の乾式法では工程は簡単であるが、前記化学式以外のチタン酸リチウムが副生したり、リチウム元素あるいはリチウム化合物の揮発損失の発生などによるＬｉ／Ｔｉ原子比（以下、「Ｌｉ／Ｔｉ比」と記載する。）の制御が困難であったり、製品中への原料酸化チタンの残存があったりし、その結果、Ｌｉ４Ｔｉ５Ｏ１２のチタン酸リチウムを効率的に製造し難いという問題がある。
【０００５】
また、上述したように、チタン酸リチウムをリチウムイオン電池の負極材料に使用した場合、電池の充放電サイクル特性が従来の負極材料に比べ優れているものの、サイクルを繰り返すと、未だなお容量の低下があり、放電容量が高くかつ充放電サイクル特性に優れた負極材料、または正極材料としてのチタン酸リチウムの開発が望まれていた。
【０００６】
本発明は上記課題を解決するためになされたものであって、本発明の目的は以下の通りである。
（１）乾式法において効率の良いチタン酸リチウムを製造する方法の提供。
（２）焼成反応中におけるリチウム化合物の揮発損失を防止して、Ｌｉ／Ｔｉ比を、０．８０を中心に０．７８〜０．８２、好ましくは０．７９〜０．８０に任意に制御可能とするチタン酸リチウムの製造方法の提供。
（３）原料酸化チタンの残存を抑制するチタン酸リチウムの製造方法の提供。
（４）リチウムイオン電池の負極材料として用いた場合、放電容量が高くかつ充放電サイクル特性に優れたチタン酸リチウムの製造方法の提供。
（５）上記チタン酸リチウムを用いた放電容量が高くかつ充放電サイクル特性に優れたリチウムイオン電池用負極または正極、ならびにリチウムイオン電池の提供。
【０００７】
【課題を解決するための手段】
本発明者らは、ある特定条件で反応の途中に生成する物質の組成を制御し、さらに特定の条件で焼成することによりリチウム化合物の損失が極めて少なく、Ｌｉ／Ｔｉ比の制御が容易であり、原料酸化チタンの残存もなく、チタン酸リチウム化合物を効率的に製造でき、さらにはリチウムイオン電池の負極材料または正極材料として用いた場合、放電容量が高くかつ充放電サイクル特性に優れたチタン酸リチウムが製造できることを見出し本発明の完成に到った。
【０００８】
本発明はこれらの知見に基づくものであって、本発明のチタン酸リチウムの製造方法は、炭酸リチウム、水酸化リチウム、硝酸リチウム、硫酸リチウムおよび酸化リチウムのうち１種または２種以上のリチウム化合物と酸化チタンとの混合物を６７０℃以上かつ８００℃未満の温度で仮焼して、ＴｉＯ２とＬｉ２ＴｉＯ３で構成される組成物またはＴｉＯ２、Ｌｉ２ＴｉＯ３およびＬｉ４Ｔｉ５Ｏ１２で構成される組成物を調製し、その後、酸素ガス分圧が１Ｐａ以下の雰囲気下で本焼成することを特徴とする。
【０００９】
また、本発明のリチウムイオン電池用負極または正極は、上記のチタン酸リチウムからなることを特徴とする。さらに、本発明のリチウムイオン電池は、上記チタン酸リチウムからなる負極まやは正極を用いてなることを特徴とする。
【００１０】
【発明の実施の形態】
以下に本発明の方法についてより詳しく説明する。
本発明で製造するチタン酸リチウムは、一般式ＬｉＸＴｉＹＯ１２で表され、Ｌｉ／Ｔｉ比が０．７８〜０．８２，Ｘが３〜５，Ｙが４〜６の範囲にあり、具体的には、Ｌｉ４Ｔｉ５Ｏ１２で表されるスピネル型の結晶構造を有する単相のチタン酸リチウムあるいは、Ｌｉ４Ｔｉ５Ｏ１２とＬｉ２ＴｉＯ３とＴｉＯ２の混合物もしくは混晶体である。
【００１１】
先ず、本発明で用いられる出発原料であるリチウム化合物は、炭酸リチウム、水酸化リチウム、硝酸リチウム、酸化リチウムから選択される１種または２種以上であるが、これらのうちでも炭酸リチウムおよび水酸化リチウムが好ましく用いられる。原料として用いるこれらのリチウム化合物は高純度のものが好ましく、通常純度９９．０重量％以上である。例えば炭酸リチウムを原料に用いる場合、Ｌｉ２ＣＯ３として９９．０重量％以上、好ましくは９９．５重量％以上であって、Ｎａ、Ｃａ、Ｍｇ等の不純物金属元素が１００ｐｐｍ以下、好ましくは１０ｐｐｍ以下で、Ｃｌ、ＳＯ４が１００ｐｐｍ以下、好ましくは５０ｐｐｍ以下である。また、水分は十分除去したものが望ましく、水分として０．１重量％以下にすることが望ましい。さらに平均粒径は０．０１〜１００μｍであり、特に炭酸リチウムの場合は１〜５０μｍ、好ましくは５〜２０μｍである。
【００１２】
次に、本発明で用いる酸化チタン（ＴｉＯ２）については、高純度であることが望ましく、具体的には純度９９．０重量％以上、好ましくは９９．５重量％以上であり、不純物として酸化チタン微粒子中に含まれるＦｅ、Ａｌ、ＳｉおよびＮａが各々２０ｐｐｍ未満であり、かつＣｌが２００ｐｐｍ未満であることが望ましい。望ましくは酸化チタン微粒子に含まれるＦｅ、Ａｌ、ＳｉおよびＮａが各々１０ｐｐｍ未満であり、Ｃｌが１００ｐｐｍ未満、さらに望ましくは５０ｐｐｍ未満であるのが良い。また、平均粒径については、０．０５〜３０μｍ、好ましくは０．１〜１０μｍ、特に好ましくは０．１〜１μｍが良い。
【００１３】
本発明では上記のリチウム化合物と酸化チタンを仮焼する前に混合し混合物を調製するが、混合方法は、振動ミル、ボールミル等の粉砕混合機、あるいは攪拌機付きの混合機、さらには回転混合機等により混合する。前記混合は粉末のまま乾式で行うか、あるいは溶媒に上記リチウム化合物と酸化チタンを懸濁させ湿式で行う。乾式で原料を混合する場合、水分のない不活性ガス雰囲気中で行うことが望ましいが、大気中で行う場合、絶対湿度が３〜５ｇ／ｍ３の乾燥空気を流して行うなど原料の吸湿を防止する手段を講じることが望ましい。また、湿式で混合を行う場合、使用する溶媒は、水、メタノール、エタノール、２−エチルヘキサノール等のアルコール類、ヘキサン、ヘプタン、シクロヘキサン等の飽和炭化水素化合物、ベンゼン、トルエン、キシレン、エチルベンゼン等の芳香族炭化水素化合物、オルトジクロルベンゼン、塩化メチレン、四塩化炭素、ジクロルエタン等のハロゲン化炭化水素化合物、アセトン、エーテル類、アセトニトリル、テトラヒドロフランなどであり、これらのうち水、アルコール類が好ましく用いられる。
【００１４】
また、湿式混合した後の混合物は、使用した溶媒を真空乾燥等の手段により十分除去した後仮焼する。また、上記湿式混合のうち、溶媒として水を使用する場合、炭酸リチウム、水酸化リチウムなどのリチウム化合物は水に対して溶解性があるので、リチウム化合物と酸化チタンを水に懸濁させ、リチウム化合物を一部または全部溶解させる。その後、上記の混合手段により混合し、次いで溶媒を蒸発させるか、あるいはリチウム化合物が溶解しない上記以外のアルコール類等を添加することにより、その溶媒に溶解したリチウム化合物を晶出させ、その後、乾燥しリチウム化合物と酸化チタンの混合物を得ることもできる。このような混合方法の場合、リチウム化合物と酸化チタンが均一かつ微細に分散するため、仮焼および本焼成時の反応性が良好となり、結果として電池特性に優れたチタン酸リチウムが得られる。
【００１５】
その後、この混合物を圧縮成形等により成形体とした後に仮焼する。成形する場合、０．５ｔ／ｃｍ２程度の圧力で行う。本発明の仮焼では、上記のリチウム化合物と酸化チタンの均一混合物を、加熱処理し、ＴｉＯ２とＬｉ２ＴｉＯ３もしくはＴｉＯ２とＬｉ２ＴｉＯ３とＬｉ４Ｔｉ５Ｏ１２で構成させる組成物、すなわち本発明のチタン酸リチウムの中間生成物を得る。ここで中間生成物とは、ＴｉＯ２とＬｉ２ＴｉＯ３の２つの化合物のみの組成物、あるいはＴｉＯ２とＬｉ２ＴｉＯ３とＬｉ４Ｔｉ５Ｏ１２の３つの化合物のみの組成物であり、特に好ましくはＴｉＯ２とＬｉ２ＴｉＯ３の組成物である。このとき加熱処理の温度は、通常６００〜８００℃、好ましくは６７０〜８００℃、特に好ましくは７００〜８００℃が良い。ここで、加熱雰囲気は酸素ガス、あるいは酸素含有ガス等の酸化性雰囲気、あるは酸素ガス分圧が１Ｐａ以下、好ましくは０．５Ｐａ以下、特に好ましくは０．１Ｐａ以下の雰囲気で行う。本発明では、後述する本焼成と同様に、仮焼においても後者の酸素ガス分圧が１Ｐａ以下の酸素ガスの極めて少ない雰囲気で仮焼することが好ましく、これによってリチウムイオン電池の負極とした際、放電容量が高くかつ充放電サイクル特性の極めて良好なチタン酸リチウムを製造することができる。ここで酸素ガス分圧が１Ｐａ以下の雰囲気とは、真空雰囲気、窒素あるいはアルゴンのような不活性ガス雰囲気、または水素ガス等の還元ガス雰囲気である。
【００１６】
また、仮焼の時間は仮焼時の温度あるいは仮焼を行う原料の量、また仮焼に使用する反応炉の能力にも関連するので、一概に特定はできないが、通常３０分以上であり、好ましくは４時間以上である。
【００１７】
このように、本発明の方法では、先ずリチウム化合物と酸化チタンに対して、最終的に本発明で得るチタン酸リチウムであるＬｉ４Ｔｉ５Ｏ１２が完全に反応し生成する温度より低い温度で仮焼を行う。例えばリチウム化合物として炭酸リチウムを原料とし、Ｌｉ４Ｔｉ５Ｏ１２が完全に反応し生成する高温で酸化チタンと反応させた場合、炭酸リチウム自身が揮発するかあるいは反応の際、発生した炭酸ガスがリチウム分を飛散させ、結果として、最終的に得られるチタン酸リチウム中のリチウム成分が少なくなるという現象が起きる。これを防ぐために、本発明では、前述したようなリチウム成分の揮発あるいは飛散が起きない比較的低温で反応させ、高温でも安定なＬｉ２ＴｉＯ３を中間生成物として先ず生成させる。また、仮焼の温度が６００℃未満の場合には、原料のリチウム化合物の一部が残存し、次の本焼成でリチウム分またはリチウム成分の揮発損失が増大する。また、仮焼の温度が８００℃以上であると、リチウムまたはリチウム成分の揮発が多く、本焼成後のＬｉ／Ｔｉ比に大きなばらつきが生じ、目的とするＬｉ／Ｔｉ比を有するチタン酸リチウムが得られない。
【００１８】
上記のように本発明では、原料として用いるＬｉ２ＣＯ３、ＬｉＯＨなどの未反応のリチウム化合物が残留し、仮焼後の本焼成の際にこれらのリチウム化合物が揮発損失しないように、仮焼することによって、原料リチウム化合物が仮焼後の中間生成物中に含まないように加熱処理を行う。すなわち原料リチウム化合物は、仮焼において酸化チタンとすべて反応させ、Ｌｉ２ＴｉＯ３とＬｉ４Ｔｉ５Ｏ１２に変換させる。
【００１９】
ここで、本発明における上記仮焼後の中間生成物組成は、粉末Ｘ線回折測定によって分析し特定する。Ｌｉ２ＴｉＯ３は、Ｘ線チャートの４３．４°の位置のピーク、Ｌｉ４Ｔｉ５Ｏ１２は、１８°および４３°の位置のピーク、またＴｉＯ２（ルチル型）は２７°の位置のピークの有無によりその存在を確認し特定する。また原料のリチウム化合物については、例えばＬｉ２ＣＯ３はＸ線チャートの３１．５°のピークの有無によりその存在を確認する。
【００２０】
上記仮焼は原料を熱処理炉に装入して行うが、熱処理炉としては加熱炉とその内部に出し入れされる反応管とから構成される。加熱炉としては、電熱線方式、抵抗加熱方式、高周波加熱方式など任意の方式のものを使用することができる。また、反応管の材質は、１０００℃近傍までの耐熱性があり、かつ、炭酸リチウムや酸化チタンと反応しないようなものを適宜選定すれば良い。また加熱炉を上述した温度に昇温して仮焼を行うが、このときの昇温速度は加熱炉の能力によっても異なるが、通常０．５〜１０℃／分、好ましくは３〜５℃／分である。昇温速度が速すぎる場合上述したようなリチウム成分の揮発損失が起こり、また、遅すぎても最終的に得られるチタン酸リチウムの粒度分布が広くなり好ましくない。
【００２１】
上記のようにリチウム化合物と酸化チタンを混合し、次いで仮焼するが、このときのリチウム化合物と酸化チタンの混合比は最終的に得るチタン酸リチウムの組成により異なるが、Ｌｉ４Ｔｉ５Ｏ１２を得る場合、Ｌｉ／Ｔｉ元素比の理論量で０．８０である。従来の方法では上記のように、焼成中にリチウム成分が揮発損失するため、この理論量よりもリチウム分を大目に混合し、最終的なチタン酸リチウムのＬｉ／Ｔｉを調製していたが、原料の性状や反応の状況により揮発損失の量にばらつきがあり、結果として目的とする組成のチタン酸リチウムを製造することは困難であった。これに対して本発明の方法では、上記のようにリチウム成分の揮発損失を抑えることができるので、目的とするチタン酸リチウムのＬｉ／Ｔｉ元素比に併せて、原料のリチウム化合物および酸化チタンを混合すればよく、目的とするＬｉ／Ｔｉ元素比のチタン酸リチウムが効率よく製造することができる。
【００２２】
上記のように仮焼を行った後、引き続き連続して本焼成を行うこともできるが、仮焼を行った後得られる中間生成物は、チタン酸リチウムの組成を均一にするために、粉砕、混合し、再成形してから本焼成を行うこともできる。
【００２３】
次いで、酸素ガス分圧が１Ｐａ以下、好ましくは０．５Ｐａ、特に好ましくは０．１Ｐａ以下の雰囲気下で前記中間生成物の本焼成を行う。ここで、酸素ガス分圧が０．１Ｐａ以下の雰囲気とは、真空雰囲気、窒素あるいはアルゴンのような不活性ガス雰囲気、または水素ガス等の還元ガス雰囲気であり、好ましくは酸素ガス分圧が１Ｐａ以下の不活性ガス雰囲気であり、特に好ましくは酸素ガス分圧が１Ｐａ以下の窒素ガス雰囲気である。このように酸素ガスの極めて少ない雰囲気で本焼成することによって、結果としてリチウムイオン電池の負極または正極とした際、放電容量が高くかつ充放電サイクル特性の極めて優れたチタン酸リチウムを製造することができる。
【００２４】
また、本焼成は、８００〜９５０℃、好ましくは８５０〜９００℃の温度で行う。本焼成の温度が８００℃未満または９５０℃を上回ると、目的化合物中に残留するＴｉＯ２量が増加して好ましくない。例えばチタン酸リチウムとしてＬｉ４Ｔｉ５Ｏ１２を製造する場合、粉末Ｘ線回折測定によってＴｉＯ２の２７°のピークとＬｉ４Ｔｉ５Ｏ１２の１８°のピークの相対強度比（以下「ＴｉＯ２残留度」という。）から、最終的に得られたチタン酸リチウムに残留するＴｉＯ２を確認でき、この値が少ないほどリチウムイオン電池の負極または正極に使用した場合、リチウムイオンのドープ・脱ドープ性能や充放電リサイクル特性等の電池特性が向上できる。具体的にＴｉＯ２残留度は通常０．１以下、好ましくは０．０５以下、より好ましくは０．０２以下である。
【００２５】
また、本焼成の時間は、焼成時の温度あるいは焼成を行う中間生成物の量、また焼成に使用する反応炉の能力にも関連するので、一概に特定はできない。しかしながら本発明では、反応中の固体物中の組成を例えば高温Ｘ線回折等で経時的に分析し、酸化チタン（ＴｉＯ２）および最終的に得るチタン酸リチウムのピークを解析し、原料の酸化チタンが反応しなくなり、目的のチタン酸リチウムのみになるまで本焼成を継続する。具体的に本焼成の時間は、通常３０分以上、好ましくは２時間以上、特に好ましくは４時間以上である。例えば８５０℃で本焼成を行う場合は１０時間以上が好ましく、９００℃の場合は４〜５時間で十分である。その後、加熱炉を冷却し、チタン酸リチウムを得る、また得られたチタン酸リチウムを必要に応じて粉砕あるいは解砕し、また分級、篩別により粒度を調整する。
【００２６】
以上のようにリチウム化合物と酸化チタンとの混合物を仮焼して、ＴｉＯ２とＬｉ２ＴｉＯ３で構成される組成物またはＴｉＯ２、Ｌｉ２ＴｉＯ３およびＬｉ４Ｔｉ５Ｏ１２で構成される中間生成物としての組成物を調製し、その後、酸素ガス分圧が１Ｐａ以下の雰囲気で本焼成することにより、目的とする組成に制御され、リチウムイオン電池の負極材料または正極材料として用いた場合、放電容量が高くかつ充放電サイクル特性に優れたチタン酸リチウムを製造することができる。
【００２７】
次に、本発明は、前記チタン酸リチウムからなるリチウムイオン電池用負極であり、リチウム電池用負極は、本発明のチタン酸リチウムに導電剤やバインダーなどの電極合剤を任意に添加して製造することができる。具体的には、黒鉛、カーボンブラック、アセチレンブラック、ケッチェンブラック、炭素繊維や銅、ニッケル、アルミニウム、銀などの金属粉、金属繊維あるいはポリフェニレン誘導体などの導電性材料を用いることができる。また、バインダーとしては、多糖類、熱可塑性樹脂及びゴム弾性を有するポリマーなどを用いることができる。具体的には、でんぷん、ポリビニルアルコール、再生セルロース、ポリビニルクロライド、ポリ弗化ビニリデン、ポリエチレン、ポリプロピレン、エチレン−プロピレンラバーなどを挙げることができる。さらに、上記の他に、ポリプロピレン、ポリエチレンなどのフィラーを添加することもできる。
【００２８】
さらに、本発明は、前記チタン酸リチウムからなる負極を用いたリチウムイオン電池であり、リチウムイオン電池は、前記負極と正極と電解質とから構成される。正極に用いる材料に特に制限はないが、公知のものを使用すればよく、例えば、マンガン酸リチウム、コバルト酸リチウム、ニッケル酸リチウム、ニッケル含有コバルト酸リチウム、五酸化バナジウムなどを用いることができる。また使用する電解質は溶媒とリチウム塩から構成され、溶媒としてはプロピレンカーボネート、エチレンカーボネート、ブチレンカーボネート、ジメチルカーボネート、ジエチルカーボネート、γ−ブチロラクトン、ギ酸メチル、酢酸メチル、１，２−ジメトキシエタン、テトラヒドロフラン、２−メチルテトラヒドロフラン、ジメチルスルホキシド、１，３−ジオキソラン、ホルムアミド、ジメチルホルムアミド、ジオキソラン、アセトニトリル、ニトロメタン、エチルモノグライムなどの有機溶媒を挙げることができる。リチウム塩としては、ＬｉＰＦ６、ＬｉＣｌＯ４、ＬｉＣＦ３ＳＯ３、ＬｉＮ（ＣＦ３ＳＯ２）２、ＬｉＢＦ４などを挙げることができる。このリチウム塩を上記溶媒に溶解させ電解質を構成し、上記正極および負極を組み合わせて本発明のリチウムイオン電池を構成する。
【００２９】
以上のように、本発明では、特定の条件で製造することにより、目的の組成のチタン酸リチウムが効率よく得られ、このチタン酸リチウムをリチウムイオン電池の負極材として使用することによって、放電容量が高く、充放電サイクル特性が極めて良好な負極またリチウムイオン電池を提供することができる。
【００３０】
【実施例】
以下、具体的な実施例を参照して本発明をさらに詳細に説明する。
［試料番号１］
純度９９．９％の酸化チタン粉末（ルチル化率９０％）７２８．１５ｇと、純度９９．０％の炭酸リチウム粉末２７１．８５ｇをアルゴン雰囲気のグローブボックス中で秤量し、Ｌｉ／Ｔｉ比を０．８０とした。これら粉末の平均粒径は、１０μｍであった。
【００３１】
秤量した酸化チタン粉末と炭酸リチウム粉末とを内容積５リットルのボールミルに充填し、さらにイオン交換水１．５リットルを注入し、２時間かけて混合した。次いでこのスラリーを蒸発乾固し、酸化チタンと炭酸リチウムの混合固体物を調製した。その混合固体物から１００ｇ取り分けて、直径１０．５ｃｍ、長さ１００ｃｍのアルミナ製の反応管に装入し、これを加熱炉に挿入して平均で４℃／分で昇温し、７５０℃で４．５時間保持する仮焼を行った。その際、加熱炉に０．０８〜０．１Ｎｌ／ｍｉｎの流量で酸素分圧０．００５Ｐａの窒素ガスを供給し続けた。
【００３２】
仮焼により焼成された中間組成物の組成を分析するため、加熱炉から一部取り出し、大気中で磁製乳鉢を用いて粒径４〜１２μｍに粉砕した。こうして得た粉末について粉末Ｘ線回折測定および化学分析よりＬｉ／Ｔｉ比を求めた。その結果を表１に示した。なお、表１において「ピーク位置」とは、粉末Ｘ線回折チャートにおけるそれぞれの化合物のピークの位置（角度）を示し、表中の数値は、それぞれの化合物の粉末X線回折ピークのうち最強ピークを１００とし、その他のピークはこれに対する相対強度を示した。また相対強度は、各ピークの高さから算出した。
【００３３】
【表１】
0004642960.tif 000002
【００３４】
加熱炉内の中間組成物は、引き続きに加熱炉を昇温して８５０℃の温度で４．５時間保持する本焼成を行った。その際、加熱炉に０．０８〜０．１Ｎｌ／ｍｉｎの流量で酸素分圧０．００５Ｐａの窒素ガスを供給し続けた。このように本焼成で焼成された成形体を大気中で磁製乳鉢を用いて粉砕しチタン酸リチウム粉末を得た。こうして得たチタン酸リチウム粉末に対して化学分析よりＬｉ／Ｔｉ比を求めた。各仮焼温度および本焼成温度におけるＬｉ／Ｔｉ比を表２に示した。また、最終的に得られたチタン酸リチウム粉末について粉末Ｘ線回折測定しルチル型ＴｉＯ２の２７°のピーク強度とＬｉ４Ｔｉ５Ｏ１２の１８°のピーク強度の比 Ｉ（ＴｉＯ２）／Ｉ（Ｌｉ４Ｔｉ５Ｏ１２）からＴｉＯ２残留度を求めた。この結果を表２に示す。この比が小さい程、ＴｉＯ２の残量が少なく、純度の高いチタン酸リチウムが得られていることを表す。
【００３５】
【表２】
0004642960.tif 000003
【００３６】
［試料番号２］
本焼成の温度を９００℃で行った以外は上記試料番号１と同様に実験を行った。その結果を表１および表２に併記した。
【００３７】
［試料番号３］
本焼成の温度を９５０℃で行った以外は上記試料番号３と同様に実験を行った。その結果を表１および表２に併記た。
【００３８】
［試料番号４］
酸化チタン粉末と炭酸リチウム粉末の混合の際、イオン交換水を使用せず、乾式混合した後の混合粉末をそのまま仮焼した以外は実施例１と同様に実験を行った。仮焼後の組成を表１および得られたチタン酸リチウムのＬｉ／Ｔｉ比およびＴｉＯ２残留度を表２に併記した。
【００３９】
［試料番号５〜８］
仮焼時および本焼成を表１に示す温度で行った以外は上記試料番号１と同様に実験を行った。その結果を表１および２に併記した。
【００４０】
［試料番号９］
純度９９．９％の酸化チタン粉末（東邦チタニウム（株）製、ルチル化率９０％）２９１．２５ｇと、純度９９．０％の炭酸リチウム粉末（和光純薬工業（株）製）１０８．７５ｇをアルゴン雰囲気のグローブボックス中で秤量し、Ｌｉ／Ｔｉ比を０．８０とした。これら粉末の平均粒径は、０．１〜１０μｍであった。
【００４１】
秤量した酸化チタン粉末と炭酸リチウム粉末とをロッキングミキサーに充填し、２時間かけて混合した。その混合粉末から１００ｇ取り分けて直径５０ｍｍのチタン製金型に充填し、０．５ｔ／ｃｍ２の圧力で複数個の成形体を作製した。次に、成形体を直径１０．５ｃｍ、長さ１００ｃｍのアルミナ製の反応管に装入し、これを加熱炉に挿入して平均で４℃／分で昇温し、仮焼しないで８００℃の温度で４．５時間保持する焼成を行った。その際、加熱炉に０．０８〜０．１Ｎｌ／ｍｉｎの流量で酸素を供給し続けた。このように焼成された成形体を大気中で磁製乳鉢を用いて粉砕しチタン酸リチウム粉末を得た。このようにして得られたチタン酸リチウムのＬｉ／Ｔｉ比およびＴｉＯ２残留度を表２に併記した。
【００４２】
［試料番号１０］
仮焼および本焼成を加熱炉に０．０８〜０．１Ｎｌ／ｍｉｎの流量で酸素を供給しながら行った以外は実施例４と同様に実験を行った。仮焼後の組成を表１および得られたチタン酸リチウムのＬｉ／Ｔｉ比およびＴｉＯ２残留度を表２に併記した。
【００４３】
表１および２から、仮焼後の中間組成物の組成において、ＴｉＯ２とＬｉ２ＴｉＯ３で構成される組成物または、ＴｉＯ２とＬｉ２ＴｉＯ３およびで構成される組成物が得られている試料番号１〜４では、最終的に得られたチタン酸リチウム（Ｌｉ４Ｔｉ５Ｏ１２）のＬｉ／Ｔｉ比がほぼ理論値の０．８０であり、目的の組成に制御されたものが得られた。逆に、仮焼後の中間生成物中に原料リチウムであるＬｉ２ＣＯ３が残留した試料番号５〜８、また、仮焼を行わなかった試料番号９では、最終的に得られたチタン酸リチウム（Ｌｉ４Ｔｉ５Ｏ１２）のＬｉ／Ｔｉ比が０．７０付近と、リチウム分が非常に少なく、仮焼あるいは本焼成時にリチウム成分は揮発損失し、結果として目的の組成のチタン酸リチウムは得られなかった。
【００４４】
（リチウムイオン電池特性評価）
試料番号１および試料番号１０で調製したチタン酸リチウムについて、以下の条件でリチウムイオン電池特性を評価した。
【００４５】
負極の作成：
チタン酸リチウム粉末、アセチレンブラックおよびポリテトラフルオロエチレンを重量比で８：１：１の割合で混練し加圧成形した後、２００℃で１２時間減圧乾燥し、負極とした。
【００４６】
評価用電池の作成：
正極となる対極に、リチウム−アルミニウム合金を用い、参照極にはリチウム箔を使用した。セパレータにはポリエチレン製細孔膜、電解質として、ＬｉＰＦ６をプロピレンカーボネート、エチレンカーボネートおよび１，２−ジメトキシエタンの混合溶媒に１モル／ｄｍ３の濃度で溶解し調製した。
【００４７】
充放電容量の測定：
充電は１ｍA／ｃｍ２の電流密度で電位が２．５Ｖに達するまで行い、放電は同じ電流密度で電位が１．２Ｖに達するまで行った。この充放電操作を繰り返し行い、得られた充放電曲線から放電容量およびクーロン効率を求めた。その結果を表３に示す。
【００４８】
【表３】
0004642960.tif 000004
【００４９】
表３から、本発明のチタン酸リチウムを負極として用いたリチウムイオン電池は、放電容量が大きく、また充放電操作を繰り返し実施しても放電容量およびクーロン効率が低下せず非常に安定しており、充放電サイクル特性に極めて優れていることが判る。一方、仮焼および本焼成の際に酸素を供給した試料番号１０では、試料番号１と比較すると放電容量およびクーロン効率の双方において劣った結果となった。
【００５０】
【発明の効果】
以上説明したように本発明のチタン酸リチウムの製造方法では、リチウム化合物と酸化チタンとの混合物を仮焼して、ＴｉＯ２とＬｉ２ＴｉＯ３で構成される組成物または、ＴｉＯ２とＬｉ２ＴｉＯ３およびで構成される組成物の中間生成物を調製し、その後、酸素ガス分圧が１Ｐａ以下の雰囲気下で本焼成するから、リチウムの揮発損失が少なく目的とするＬｉ／Ｔｉ比を得ることができ、またこれを負極材料として用いたリチウムイオン電池は、放電容量が高く、かつ充放電サイクル特性が極めて良好である。